СЫРЬЕВАЯ СМЕСЬ ДЛЯ ИЗГОТОВЛЕНИЯ ОБОЛОЧКИ КРУПНОГО ЗАПОЛНИТЕЛЯ
RAW MATERIAL MIXTURE FOR MANUFACTURING OF COARSE AGGREGATE ENVELOPE

Изобретение относится к промышленности строительных материалов.
Известна сырьевая смесь для изготовления оболочки крупного заполнителя, содержащая, мас.%: портландцемент 65,0-68,0; мочевину 0,7-1,3; казеиновый клей 3,5-7,0; воду 24,0-27,0 [1].
Задачей изобретения является повышение водостойкости оболочки крупного заполнителя.
Технический результат достигается тем, что сырьевая смесь для изготовления оболочки крупного заполнителя, содержащая портландцемент, мочевину, казеиновый клей, воду, дополнительно включает кварцевый песок или маршалит, этилсиликонат натрия или метилсиликонат натрия, причем компоненты находятся при следующем соотношении, мас.%: портландцемент 33,5-42,8; мочевина 0,7-1,3; казеиновый клей 2,5-3,0; кварцевый песок или маршалит 15,0-20,0; этил силиконат натрия или метилсиликонат натрия 2,5-3,0; вода 36,0-40,0.
В таблице приведены составы сырьевой смеси.
Таблица
Компоненты
Состав, мас.%:
1
2
3
4
Портландцемент
42,8
33,5
40,5
37,2
Мочевина
0,7
1,0
1,0
1,3
Казеиновый клей
2,5
3,0
3,0
2,5
Кварцевый песок
15,0
20,0
-
-
Маршалит
-
-
15,0
20,0
Этилсиликонат натрия
3,0
2.5
-
-
Метилсиликонат натрия
-
-
2,5
3,0
Вода
36,0
40,0
38,0
36,0
Коэффициент размягчения оболочки
~0,9
~0,9
~0,9
~0,9
Компоненты дозируют в требуемых количествах и смешивают. В емкость с приготовленной смесью погружают зерна крупного заполнителя (природный гравий, щебень, цементный клинкер или иной заполнитель), покрывают их поверхность слоем смеси, извлекают зерна и оставляют (на сетке) до затвердевания полученной оболочки на воздухе. При необходимости операцию повторяют несколько раз.
Источники информации
1. SU 656997.